(57)【特許請求の範囲】
【請求項１】
エッチング処理を施した金属の腐食試験用試験片の保存方法であって、該試験片を包装した袋の内部を真空に吸引して該包装袋を密閉することを特徴とする試験片の保存方法。
【請求項２】
エッチング処理を施した金属の腐食試験用試験片の保存方法であって、該試験片を包装した袋の内部に酸素吸収剤を入れて該包装袋を密閉することを特徴とする試験片の保存方法。
【請求項３】
請求項１又は２において、該包装袋がポリエチレン製又はポリプロピレン製の袋であり、該包装袋をヒーターで溶着することにより密閉することを特徴とする試験片の保存方法。
【発明の詳細な説明】
【０００１】
【発明の属する技術分野】
本発明は試験片の保存方法に係り、特に金属の腐食試験に用いられるエッチング処理を施した試験片を長期間に亘り安定に保存する方法に関する。
【０００２】
【従来の技術】
金属の腐食試験に用いられる鋼材の試験片は、一般に、ＪＩＳ  Ｋ  ０１００に記載されているように、表面の汚れを除いた後、全面を４００番までのエメリー紙で研磨し、寸法を測定した後脱脂し、重量を測定して作製される。
【０００３】
このように試験片の準備に要する操作は煩雑であるため、一般的には、予めこのような前処理を多数の試験片に対してまとめて行い、処理済みの試験片を防錆剤を含浸させた紙でくるんだり、シリカゲルなどの乾燥剤を同封して、気密性の高い袋などに密閉するなどして保存し、試験を実施する際に包装袋から取り出して使用するようにされている。
【０００４】
即ち、試験片の前処理を均一に行うことは腐食試験の再現性、信頼性を高めるために不可欠である。このため、前処理操作には細心の注意を払う必要があり、厳密に定められた手順に従って正しく行わなければならないことから、この前処理には煩雑な作業と長い時間が必要とされる。しかし、このような煩雑で時間のかかる前処理操作を腐食試験の直前に行うことは、試験の効率を悪くするばかりか、試験の失敗にもつながりかねない。
【０００５】
これに対して、事前に試験片の前処理を行い、防錆剤含浸紙や乾燥剤と共に密閉包装しておくことにより、試験直前に試験片の準備のための前処理を行うことなく、腐食試験を効率的に行うことができる。
【０００６】
ところで、腐食速度の小さい系で用いられる試験片については、腐食試験の再現性を高めるために、上述の前処理後、更に表面を活性化させるためのエッチング処理が施される。
【０００７】
即ち、試験片の表面には非常にうすい空気酸化皮膜が形成されており、この皮膜の厚さの違いによって発錆量に差を生じる。腐食速度の大きい系では、この発錆量の差が試験結果に及ぼす影響は小さいが、腐食速度の小さい系では、この影響を無視し得ない。このため、腐食速度の小さい系では、エッチング処理によって試験片の表面に形成されている空気酸化皮膜を予め溶解除去し、試験の再現性を高めている。
【０００８】
【発明が解決しようとする課題】
しかし、エッチング処理を施した試験片は、エッチング処理により表面が活性化されているために、試験開始までに長期間保存すると発錆する恐れがある。また、発錆が生じないまでも、表面の活性が失われ、良好な腐食試験結果が得られない場合がある。このような発錆や表面の失活は、防錆剤含浸紙や乾燥剤と共に密閉包装する方法では防止し得ず、このため、従来においては、エッチング処理を要する試験片については、腐食試験の直前にエッチング処理を施して試験に臨んでいるのが現状であり、このことが腐食試験の作業効率、とりわけ試験片の前処理が困難な現場での腐食試験の作業効率を低下させる原因となっていた。
【０００９】
本発明は上記従来の問題点を解決し、エッチング処理を施した試験片を長期間に亘り安定に保存する方法を提供することを目的とする。
【００１０】
【課題を解決するための手段】
本発明の試験片の保存方法は、エッチング処理を施した金属の腐食試験用試験片の保存方法であって、該試験片を包装した袋の内部を真空に吸引して、或いは、該試験片を包装した袋の内部に酸素吸収剤を入れて、該包装袋を密閉することを特徴とする。
【００１１】
前述の如く、エッチング処理は、試験片の表面に形成された空気酸化皮膜を溶解除去するための処理であり、このようなエッチング処理が施された試験片を安定に保存するためには、このような空気酸化皮膜が形成されないように保存雰囲気中の酸素を排除することが効果的である。
【００１２】
本発明では、真空包装として、或いは酸素吸収剤を同封して密閉包装することにより、試験片の保存雰囲気中の酸素を除去して試験片の保存中の空気酸化皮膜の形成を防止する。
【００１３】
なお、本発明においては、試験片を包装袋に入れて真空吸引するか或いは酸素吸収剤を同封して密閉するが、酸素吸収剤を同封すると共に真空吸引して密閉しても良いことは言うまでもない。
【００１４】
本発明において、包装袋としてポリエチレン製又はポリプロピレン製の袋を用い、この包装袋をヒーターで溶着することにより密閉することが好ましい。
【００１５】
【発明の実施の形態】
以下に本発明の実施の形態を詳細に説明する。
【００１６】
本発明においては、エッチング処理を施した試験片、一般的には、前述の表面の汚れ除去処理、エメリー紙による研磨処理、脱脂処理等を施し、その後エッチング処理を施した試験片を包装袋にいれ、真空吸引するか、或いは酸素吸収剤を同封して密閉する。
【００１７】
試験片を入れた包装袋を真空吸引して密閉する方法としては、通常用いられる卓上真空包装機（バキュームシーラー）を利用することができる。これは、吸引ノズルにより包装袋内部の気体を吸引除去し、その吸引状態のまま包装袋をヒーターで溶着・密閉できるものである。
【００１８】
また、本発明で用いる酸素吸収剤とは、空気に存在する酸素を吸引除去し、試料薬剤や金属製品などの酸化を防止するために用いられるもので、包装袋内部の酸素を十分に吸引除去できる種類及び量のものであれば良く、市販品を好適に使用することができる。
【００１９】
また、本発明で使用できる包装袋の材質としては、酸素を透過せず、ヒーターで溶着・密閉できるものであればいずれも使用可能であるが、内部が観察できるように透明であり、安価なものが望ましく、ポリエチレン製又はポリプロピレン製のもの、或いは、ポリエチレン又はポリプロピレン膜とナイロン膜等との積層膜よりなる袋を好適に使用することができる。
【００２０】
本発明の方法では、具体的にはエッチング処理した試験片を包装袋に入れて上述の如くバキュームシーラーで真空吸引すると共にヒートシールして密閉する。或いは、エッチング処理した試験片を包装袋に入れると共に酸素吸収剤を同封し、ヒートシーラーで密閉する。
【００２１】
また、前述の如く、本発明では、エッチング処理した試験片を包装袋に入れると共に酸素吸収剤を同封してバキュームシーラーで真空吸引すると共にヒートシールして密閉しても良く、この酸素吸収剤の代わりにシリカゲル等の乾燥剤を同封してバキュームシーラーで真空吸引すると共にヒートシールして密閉しても良い。
【００２２】
なお、本発明において、試験片に施すエッチング処理としては特に制限はないが、例えば、一般に鋼材試験片のエッチング処理として好適に用いられる処理手順は次の通りである。
〔エッチング処理手順〕
試験片の研磨→１５重量％硝酸に３０秒浸漬→水洗→１０％硫酸に６０秒浸漬→水洗→イソプロピルアルコールに浸漬→トルエンに浸漬→風乾
【実施例】
以下に実施例及び比較例を挙げて本発明をより具体的に説明する。
【００２３】
実施例１〜４、比較例１，２
試験片（材質はＳＳ４００で表面を４００番研磨したもの）を、前述の〔エッチング処理手順〕でエッチング処理した直後に表１に示す条件で保存袋に入れて密閉し、保存期間に対する試験片表面の発錆を観察し、結果を表１に示した。
【００２４】
なお、保存袋には、気密性に優れたナイロン／ポリエチレン製のものを用い、ヒーターで溶着して密閉した。また、酸素吸収剤としては（有）ＩＳＯ製の「Ａ−５００ＨＳ」を用いた。
【００２５】
【表１】
0003711828.tif 000002
【００２６】
表１より、本発明によればエッチング処理した試験片の発錆を長期間に亘り確実に防止して安定に保存することができることが明らかである。
【００２７】
実施例５、比較例３
実施例１と同様にしてエッチング処理した試験片について、エッチング処理直後と、表２に示す保存条件で１ヶ月及び２ヶ月保存した後に、それぞれ下記条件で腐食試験を行い、腐食速度を調べ、結果を表２に示した。
【００２８】
なお、表２における真空密閉（同封物無し）は実施例１と同様の保存方法であり、シリカゲル同封密閉（非真空）は比較例２と同様の保存方法である。
〔腐食試験条件〕
ｐＨ１１．５のアルカリ性水溶液を脱気処理したものを試験水として用い、この試験水に水温７０℃で１週間試験片を浸漬し、腐食速度を調べた。
【００２９】
【表２】
0003711828.tif 000003
【００３０】
表２より明らかなように、真空密閉した実施例５では、エッチング処理直後も２ヶ月保存後もほぼ同等の腐食試験結果が得られ、試験片の表面の空気酸化皮膜の形成が抑制され、安定に保存されている。
【００３１】
これに対して、シリカゲルを同封して密閉した比較例３では、１ヶ月の保存で腐食速度は１／３以下に低下している。一方、比較例２より、シリカゲルを同封して密閉した場合、１ヶ月の保存では発錆は発生していない。これらの結果は、シリカゲルを同封して密閉した場合には、試験片表面に空気酸化皮膜が形成されたため発錆は抑制されるが、エッチング処理による活性化効果が低下したために腐食速度が小さくなったことを示すものと考えられる。
【００３２】
【発明の効果】
以上詳述した通り、本発明によればエッチング処理を施した金属の腐食試験用試験片を長期間に亘り安定して保存することができる。このため、腐食試験を、既に前処理が施された試験片を用いて迅速かつ的確に行って、高精度な試験結果を再現性良く得ることができる。